(57)【特許請求の範囲】
【請求項１】
目付けが１１０ｇ／ｍ２以下の透湿防水性布帛であって、
マルチフィラメントを含む織物Ａの片面に透湿防水層が積層され、さらにその上に、総繊度が２５ｄｔｅｘ以下のマルチフィラメントを含みかつリップストップ組織を有する織物Ｂが積層されてなり、かつ前記織物Ａに含まれる前記マルチフィラメントおよび前記織物Ｂに含まれる前記マルチフィラメントが仮撚捲縮加工糸であり、かつ前記織物Ａおよび前記織物Ｂにシリコーン樹脂が付与されていることを特徴とする透湿防水性布帛。
【請求項２】
前記織物Ａに含まれる前記マルチフィラメントおよび／または前記織物Ｂに含まれる前記マルチフィラメントがポリエステルからなる、請求項１に記載の透湿防水性布帛。
【請求項３】
前記織物Ａが平組織または綾組織またはマット組織またはこれらの組合せ組織を有する
、請求項１または２に記載の透湿防水性布帛。
【請求項４】
前記織物Ｂにおいて、リップストップ組織の格子柄の大きさが２０ｍｍ以下である、請
求項１〜３のいずれかに記載の透湿防水性布帛。
【請求項５】
前記織物Ａおよび／または前記織物Ｂが、下記式により定義されるカバーファクターＣＦが４００〜２５００の織物である、請求項１〜４のいずれかに記載の透湿防水性布帛。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【請求項６】
前記織物Ａおよび／または前記織物Ｂに撥水加工が施されてなる、請求項１〜５のいずれかに記載の透湿防水性布帛。
【請求項７】
前記透湿防水層が、厚さ２〜３０μｍの透湿防水性ポリエステルフィルムを含む、請求項１〜６のいずれかに記載の透湿防水性布帛。
【請求項８】
透湿防水性布帛において、経方向および緯方向の引裂き強力がともに８Ｎ以上である、請求項１〜７のいずれかに記載の透湿防水性布帛。
【請求項９】
請求項１〜８のいずれかに記載の透湿防水性布帛を用いてなる、スポーツウェア、アウトドアウェア、レインコート、紳士衣服、婦人衣服、作業衣、防護服、人工皮革、履物、鞄、カーテン、テント、寝袋、防水シート、およびカーシートの群より選ばれるいずれかの繊維製品。
【発明の詳細な説明】
【技術分野】
【０００１】
本発明は、軽量であるにかかわらず引裂き強力に優れた透湿防水性布帛および該透湿防水性布帛を用いてなる繊維製品に関する。
【背景技術】
【０００２】
従来、スポーツ衣料やユニフォーム衣料などに使用されている透湿防水性布帛において、透湿性および防水性を備えた樹脂製の薄膜が広く使用されている。例えば、織編物などの基布に、多孔質または無孔質ポリウレタンをコーティングしたものや、ポリウレタンなどの多孔質または無孔質樹脂製フィルムを接着剤により基布にラミネーションしたものなどがある。多孔質樹脂製薄膜はその孔の大きさにより、また、無孔質樹脂製薄膜の場合は孔が無いものの吸湿性物質を含有することで親水性とし、雨やその他の水を通さず、湿気（水蒸気）を通すことにより透湿防水性を呈している。
【０００３】
これらの従来の透湿防水性布帛では、肌や内側の衣服との磨耗から透湿防水層を保護するため、透湿防水層の上にさらに布帛や織物を積層する方法が採用されている（例えば、特許文献１、特許文献２参照）。しかしながら、かかる透湿防水性布帛では、生地が重くなると着用快適性が損なわれ、逆に生地を軽量化すると引裂き強力が劣るという問題があった。
【先行技術文献】
【特許文献】
【０００４】
【特許文献１】特開２００６−２４８０５２号公報
【特許文献２】特開２０１０−２０１８１１号公報
【発明の概要】
【発明が解決しようとする課題】
【０００５】
本発明は上記の背景に鑑みなされたものであり、その目的は軽量であるにもかかわらず引裂き強力に優れた透湿防水性布帛および該透湿防水性布帛を用いてなる繊維製品を提供することにある。
【課題を解決するための手段】
【０００６】
本発明者は上記の課題を達成するため鋭意検討した結果、透湿防水性布帛において、布帛を構成するマルチフィラメントの総繊度を小さくし、かつリップストップ組織を用いると、軽量であるにかかわらず引裂き強力に優れた透湿防水性布帛が得られることを見出し、さらに鋭意検討を重ねることにより本発明を完成するに至った。
【０００７】
かくして、本発明によれば「目付けが１１０ｇ／ｍ２以下の透湿防水性布帛であって、
マルチフィラメントを含む織物Ａの片面に透湿防水層が積層され、さらにその上に、総繊度が２５ｄｔｅｘ以下のマルチフィラメントを含みかつリップストップ組織を有する織物Ｂが積層されてなり、かつ前記織物Ａに含まれる前記マルチフィラメントおよび前記織物Ｂに含まれる前記マルチフィラメントが仮撚捲縮加工糸であり、かつ前記織物Ａおよび前記織物Ｂにシリコーン樹脂が付与されていることを特徴とする透湿防水性布帛。」が提供される。
【０００８】
その際、前記織物Ａに含まれる前記マルチフィラメントおよび／または前記織物Ｂに含まれる前記マルチフィラメントがポリエステルからなることが好ましい。また、前記織物Ａが平組織または綾組織またはマット組織またはこれらの組合せ組織を有することが好ましい。また、前記織物Ｂにおいて、リップストップ組織の格子柄の大きさが２０ｍｍ以下であることが好ましい。また、前記織物Ａが、下記式により定義されるカバーファクターＣＦが４００〜２５００の織物であることが好ましい。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【０００９】
本発明の透湿防水性布帛において、前記織物Ａおよび／または前記織物Ｂに撥水加工が施されていることが好ましい。また、前記透湿防水層が、厚さ２〜３０μｍの透湿防水性ポリエステルフィルムを含むことが好ましい。また、透湿防水性布帛において、経方向および緯方向の引裂き強力がともに８Ｎ以上であることが好ましい。
【００１０】
また、本発明によれば、前記の透湿防水性布帛を用いてなる、スポーツウェア、アウトドアウェア、レインコート、紳士衣服、婦人衣服、作業衣、防護服、人工皮革、履物、鞄、カーテン、テント、寝袋、防水シート、およびカーシートの群より選ばれるいずれかの繊維製品が提供される。
【発明の効果】
【００１１】
本発明によれば、軽量であるにもかかわらず引裂き強力に優れた透湿防水性布帛および該透湿防水性布帛を用いてなる繊維製品が得られる。
【発明を実施するための形態】
【００１２】
まず、本発明の透湿防水性布帛は、目付けが１１０ｇ／ｍ２以下（好ましくは２０〜９５ｇ／ｍ２）の透湿防水性布帛である。該目付けが１１０ｇ／ｍ２よりも大きい場合、軽量性が損なわれるおそれがあり好ましくない。
【００１３】
本発明の透湿防水性布帛において、織物Ａ、透湿防水層および織物Ｂがこの順で積層されている。
その際、前記織物Ａにはマルチフィラメントが含まれ、かつ、前記織物Ｂには総繊度が２５ｄｔｅｘ以下（好ましくは２４ｄｔｅｘ以下、より好ましくは５〜２３ｄｔｅｘ）のマルチフィラメントが含まれる。前記織物Ａまたは前記織物Ｂにこれらのマルチフィラメントが含まれない場合は、透湿防水性布帛の軽量性が損なわれるおそれがある。前記織物Ａに含まれるマルチフィラメントにおいて総繊度の限定はないが、総繊度が３５ｄｔｅｘ以下（好ましくは１８ｄｔｅｘ以下、より好ましくは５〜１２ｄｔｅｘ）であると透湿防水性布帛がさらに軽量となり好ましい。
【００１４】
前記織物Ａまたは前記織物Ｂに含まれるこれらマルチフィラメントにおいて、フィラメント数は特に限定されないが、３本以上（より好ましくは３〜１００００本、特に好ましくは５〜４０本）であることが好ましい。
【００１５】
前記織物Ａまたは前記織物Ｂに含まれる前記マルチフィラメントにおいて、マルチフィラメントを形成するポリマーの種類としては特に限定されず、ポリエステル、ポリアミド、ポリオレフィン、ポリ乳酸、ステレオコンプレックスポリ乳酸、アラミド、ポリ塩化ビニルなどの通常の繊維形成性ポリマーでよい。レーヨン繊維などの再生繊維、綿繊維、ウール繊維、絹繊維などの天然繊維であってもよい。なかでも、ポリエチレンテレフタレートやポリトリメチレンテレフタレート、ポリブチレンテレフタレート、ポリ乳酸、ステレオコンプレックスポリ乳酸、第３成分を共重合させたポリエステルなどが好ましく例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルやバイオマス由来のポリエステルでもよい。さらには、２成分以上のポリマーからなる、サイドバイサイド型または芯鞘型複合繊維（コンジュゲート繊維）であってもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００１６】
前記織物Ａまたは前記織物Ｂに含まれる前記マルチフィラメントにおいて、単繊維横断面形状は特に限定されず、丸、三角、扁平、中空など公知の断面形状でよい。
また、前記織物Ａまたは前記織物Ｂに含まれる前記マルチフィラメントにおいて、マルチフィラメントの形態としては、長手方向に繊維が連続するものであれば特に限定されず、生糸、撚糸、空気加工糸、仮撚捲縮加工糸、サイドバイサイド型複合繊維の潜在捲縮を発現させた捲縮糸などいずれでもよいが、軽量性を高める上で、仮撚捲縮加工糸であることが好ましい。その際、仮撚捲縮加工糸の捲縮率としては１０〜３０％であることが好ましい。
【００１７】
前記織物Ａまたは前記織物Ｂにおいて、それぞれ前記のマルチフィラメントのみで構成されることが最も好ましいが、それぞれの織物全重量に対して５０重量％以下であれば他の繊維が含まれていてもよい。その際、前記のマルチフィラメントと他の繊維とは、混繊糸として、また、交織されて織物に含まれていてもよい。
また、前記織物Ａにおいて、織物組織としては、引裂き強力を高める上で織物組織点が多いほど好ましく、平組織または綾組織またはマット組織またはこれらの組合せ組織が好ましい。
【００１８】
一方、前記織物Ｂにおいて、織物組織としては、透湿防水性布帛の引裂き強力を高める上でリップストップ組織であることが肝要である。前記織物Ｂがリップストップ組織を有さない場合は透湿防水性布帛の引裂き強力が低下するおそれがあり好ましくない。
ここで、リップストップ織物とは、細繊度糸条で織物のベースを構成し、太繊度糸条を経および／または緯（好ましくは経および緯の格子である。）に配した織物である。例えば、特開２００５−０４８２９８号公報の図１、図２に例示される。その際、格子柄の大きさが６ｍｍ以下であることが好ましい。また、格子部分に配する太繊度糸条としては、総繊度が４０ｄｔｅｘ以上の糸条を１本配するか、総繊度が２５ｄｔｅｘ以下のマルチフィラメントを複数本、引き揃えた引き揃え糸または合撚した合撚糸が好ましい。
【００１９】
また、前記織物Ａおよび／または前記織物Ｂにおいて、軽量性を高める上で、下記式により定義されるカバーファクターＣＦが４００〜２５００（より好ましくは１０００〜２０００）の織物であることが好ましい。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００２０】
なお、前記織物Ａや織物Ｂは、ウオータージェットルームやエアージェットルームなどの公知の織機を用いて製織することができる。
【００２１】
前記織物Ａおよび／または前記織物Ｂには、通常の染色加工、減量加工、起毛加工、撥水加工、蓄熱加工、吸汗加工などの後加工を適宜施しても良い。その際、染色に用いる染料は分散染料、カチオン性染料など特に限定はされないが、カチオン性染料はカチオン性染料で染色可能な繊維を選択する必要があるため、より汎用性が高い分散染料を染色に用いるほうが好適である。また、撥水加工に用いられる撥水剤としては、パラフィン系撥水剤やポリシロキサン系撥水処理剤、フッ素系撥水処理剤などの公知のものが使用でき、その処理も一般に行われているパディング法、スプレー法などの公知の方法で行えばよい。さらには、前記織物Ａおよび／または前記織物Ｂにシリコーン系樹脂を付着させることも、透湿防水性布帛の引裂き強力を高める上で好ましい。
【００２２】
本発明の透湿防水性布帛において、前記織物Ａと織物Ｂとの間に位置する透湿防水層としては、透湿性を有するウレタン樹脂からなるフィルム、ウレタン樹脂コーティング、アクリル樹脂コーティング、ポリテトラフロロエチレン樹脂フィルム、ポリエステルフィルムなどがあげられるが、限定されるものではない。特に、ケミカルリサイクル処理により再度ポリエステルの原料として再生可能であり何度でもリサイクル使用できる点で省資源かつ環境保全できる点より、より好ましくは無色透明のポリエステルフィルムであるほうがよい。
【００２３】
かかるポリエステルフィルムとしては、ポリエーテル−エステル系エラストマーやＰＢＴ（ポリブチレンテレフタレート）からなるポリエステルフィルムが好適に用いられる。また、上記フィルムは透湿性を有するが、該フィルムは多孔質でもよいが、透湿性を有するポリエステルを主成分とする無孔質フィルムであることが好ましい。多孔質フィルムである場合、無色透明にはなり得ないからである。ポリエステルに透湿性を付与するには、特に限定されるものではないが、ポリエチレングリコールなどの吸湿性材料をポリエステルに共重合する方法が好適に用いられる。
【００２４】
上記ポリエーテル−エステル系エラストマーは、長鎖エステル単位および短鎖エステル単位からなり、該短鎖エステル単位は、全ポリエーテル−エステル系エラストマーの３０〜７０重量％の範囲にあることが好ましい。上記短鎖エステル単位の割合が、３０重量％未満であるポリエーテル−エステル系エラストマーは比較的低融点であって、加工性が不良であり、また、該短鎖エステル単位が、７０重量％を超えるポリエーテル−エステル系エラストマーの場合には、比較的高融点であり、加工性が不良である。
【００２５】
前記ポリエーテル−エステル系エラストマーの酸成分は、テレフタル酸、イソフタル酸、フタル酸、ナフタレン−２，６−ジカルボン酸、ナフタレン−２，７−ジカルボン酸、ジフェニル−４，４’−ジカルボン酸、ジフェノキシエタンジカルボン酸、３−スルホイソフタル酸ナトリウムなどの芳香族ジカルボン酸、１，４−シクロヘキサンジカルボン酸などの脂環式ジカルボン酸、コハク酸、シュウ酸、アジピン酸、セバシン酸、ドデカンジ酸、ダイマー酸などの脂肪族ジカルボン酸、または、これらのエステル形成性誘導体から選ばれた少なくとも１種が挙げられるが、好ましくは、テレフタル酸、イソフタル酸、ナフタレン−２，６−ジカルボン酸、またはこれらのエステル形成性誘導体が例示される。
【００２６】
もちろん、このような酸成分の一部（通常は、全酸成分を基準として３０モル％以下）は、他のジカルボン酸成分やオキシカルボン酸成分で置換されていてもよい。
なお、上記ポリマー中には、各種安定剤、紫外線吸収剤などが必要に応じて配合されていてもよい。
【００２７】
次に、前記ポリエーテル−エステル系エラストマーの長鎖エステル単位のグリコール成分としては、ポリエチレングリコール、ポリ１，２−プロピレングリコール、ポリ１，３−プロピレングリコール、エチレンオキシドとプロピレンオキシドとの共重合体、エチレンオキシドとテトラヒドロフランとの共重合体などのポリアルキレングリコールのうち少なくとも１種が挙げられるが、満足できる透湿性を得るためにはポリエチレングリコールが最も好ましく例示され、その平均分子量が６００〜８，０００の範囲にあるものが好ましい。上記平均分子量が６００未満であると、満足できる機械的物性が得られず、一方、該平均分子量が８，０００を超えた場合には、相分離のためにポリエーテル−エステルの調製において問題を引き起こす場合がある。
【００２８】
また、ポリエーテル−エステル系エラストマーの短鎖エステル単位のグリコール成分は、エチレングリコールおよびテトラメチレングリコールからなり、該エチレングリコールおよびテトラメチレングリコール中に占めるテトラメチレングリコールのモル分率が７０モル％未満のものが好ましく使用される。上記テトラメチレングリコールが７０モル％を超えると、コート層又はフィルム層自体は柔軟となるが、布帛とのモジュラス差が大きすぎるため、耐揉み性が悪く、コート層およびフィルム層と布帛の界面に剥離が生じやすい。
【００２９】
上記テトラメチレングリコールのモル分率のさらに好ましい範囲は、７０モル％未満〜５０モル％以上の範囲である。
このようなポリエーテル−エステル系エラストマーが少なくとも布帛の片側面の一部にコーティングされるか、もしくは、ポリエーテル−エステル系エラストマーからなるフィルムが少なくとも基布の片側面にラミネートされていることが好ましい。
【００３０】
ポリエーテル−エステル系エラストマーを布帛の片側面の一部にコーティングする方法としては、ポリエーテル−エステル系エラストマーを該エラストマーが溶解可能な溶剤で溶解した後に、該布帛表面上にコーティングし、乾式法、若しくは、湿式法により溶剤を除去することにより得られる。
【００３１】
該ポリエーテル−エステル系エラストマーが溶解可能な溶剤としては、ジメチルホルムアミド、ジオキサン、エチレンホルマール、トルエン、クロロホルム、塩化メチレンの１種、又は、２種以上の有機溶剤が挙げらが、低沸点および毒性を考慮した場合、エチレンホルマールを使用するものが最も好ましい。
【００３２】
エチレンホルマールを用いる場合は、該ポリエーテル−エステル系エラストマーを２〜３０重量％、好ましくは、５〜２０重量％の範囲で使用して、５０〜６０℃の温度でエチレンホルマールに溶解させ溶液を調合する。
【００３３】
また、織物上にコーティングする方法としては、通常のコーティング法、例えば、ナイフコーター等を用いて行えばよいが、コーティングの量としては、コーティング層が５〜５０μｍ、好ましくは、１０〜２０μｍの範囲となるように行えばよい。該コーティング層が５μｍ未満の場合には、均一な皮膜を形成することが困難であり、また、５０μｍを超える場合には風合として弾性が強くなり、また、透湿性も低下するので好ましくない。
【００３４】
該エチレンホルマールを除去する方法としては、乾式法と湿式法とがあるが、乾式法においては、温度：７０〜１７０℃の乾熱条件下、好ましくは、温度：７０〜１５０℃の範囲で行われる。湿式法においては、ポリエステル  系エラストマーが不溶で、エチレンホルマールが可溶な溶液、例えば、温水中にてエチレンホルマールを抽出した後、乾燥を行う。
【００３５】
また、ポリエーテル−エステル系エラストマーからなるフィルムを作成する方法としては、公知の方法、例えば、インフレーション法やダイ押出し法により得た、厚さが好ましくは２〜３０μｍ、さらに好ましくは５〜２０μｍの均一なフィルムを使用するものがよい。上記フィルムの厚さが２μｍ未満の場合には、ラミネートの作業が困難となり均一な耐水圧が得られないおそれがあり、また透湿防水層の強度が著しく低下してしまい、一方、フィルムの厚さが３０μｍを超える場合には、透湿性が低下するおそれがあり、また防水透湿層の曲げ硬さが硬くなってしまうことで布帛全体が硬くなってしまう。
【００３６】
なお、ポリエステルフィルムに用いられるポリエステルとしては、上記以外に、例えば「主として結晶性芳香族ポリエステル単位からなるハードセグメントと、主として脂肪族ポリエーテル単位および／または脂肪族ポリエステル単位からなるソフトセグメントとを主たる構成成分とするポリエステルブロック共重合体」であってもよい。このポリエステルブロック共重合体の詳細は、例えば特開平１１−１７０４６１号公報の段落「０００９」〜「００１５」に詳述されている。
得られたフィルムは、種々の方法、例えば、熱処理、ミシン掛け、あるいは、接着剤の使用により、基布となる布帛とラミネートすることができる。好ましくは、接着剤である。
【００３７】
上記織物と透湿防水性フィルムとの接着剤としては、ポリエーテルエステル系エラストマーなどのポリエステル樹脂からなる接着剤がリサイクル効率の上で好適ではあるが、重量比率が少ないので、ポリウレタン系接着剤であってもよい。
また、前記透湿防水層の上に、例えば無機微粒子を含む透湿性高分子樹脂が全面にまたは部分的に積層されていてもよい。また、透湿防水層には目止めテープが貼られていてもよい。
【００３８】
かくして得られた透湿防水性布帛において、織物Ａ、透湿防水層、織物Ｂがこの順に配されている。その際、積層する方法としては縫製でもよいが、ウレタン系接着剤などの接着剤で接着させることが好ましい。
本発明の透湿防水性布帛において、織物Ａと透湿防水層との間、または透湿防水層と織物Ｂとの間、または織物Ａの表面の上、または織物Ｂの表面の上にさらに布帛、フィルム、コーテイング層などを積層してもよい。
【００３９】
本発明の透湿防水性布帛において、透湿防水性布帛をケミカルリサイクルし、再度、ポリエステル原料として再生する上で、布帛全体のポリエステルが重量比５０％以上（さらに好ましくは７０％以上）であることが好ましい。ポリエステルの重量比率が５０％より小さいとリサイクル効率が低下してしまいコストアップやエネルギー消費量アップしてしまう。リサイクル効率を上げるためにはできる限りポリエステル比率を高めるほうがよい。そのため、透湿防水性布帛の構成は特に限定されるものではないが、ポリエステル繊維のみからなる織物Ａおよびポリエステルフィルムおよびポリエステル繊維からなる織物Ｂで構成することが好ましい。また、織物とフィルムをラミネーションする接着剤もポリエステル系樹脂であることが好ましい。さらに、透湿防水層の上にさらに樹脂を積層する場合も該樹脂がポリエステル系樹脂であることが好ましい。
【００４０】
本発明の透湿防水性布帛において、織物Ｂがリップストップ組織を有するので、軽量であるにもかかわらず優れた引裂き強力を有する。その際、経方向および緯方向の引裂き強力がともに８Ｎ以上（より好ましくは８〜２０Ｎ）であることが好ましい。
【００４１】
次に、本発明によれば、前記の透湿防水性布帛を用いてなる、スポーツウェア、アウトドアウェア、レインコート、紳士衣服、婦人衣服、作業衣、防護服、人工皮革、履物、鞄、カーテン、テント、寝袋、防水シート、およびカーシートの群より選ばれるいずれかの繊維製品が提供される。
【００４２】
ここで、繊維製品がスポーツウェア、アウトドアウェア、レインコート、紳士衣服、婦人衣服、作業衣、防護服の場合、通常、織物Ｂが人体側となるよう用いられる。
かかる繊維製品は前記の透湿防水性布帛を用いているので、軽量であるにもかかわらず優れた引裂き強力を有する。
【実施例】
【００４３】
次に、本発明の実施例および比較例を詳述するが、本発明はこれらによって限定されるものではない。
【００４４】
（１）目付け
ＪＩＳ  Ｌ１０９６  ６．４．１により目付け（ｇ／ｍ２）を測定した。
【００４５】
（２）カバーファクターＣＦ
下記式によりカバーファクターＣＦを算出した。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００４６】
（３）捲縮率
供試フィラメント糸条を、周長が１．１２５ｍの検尺機のまわりに巻きつけて、乾繊度が３３３３ｄｔｅｘのかせを調製した。前記かせを、スケール板の吊り釘に懸垂して、その下部分に６ｇの初荷重を付加し、さらに６００ｇ（５８８ｃＮ）の荷重を付加したときのかせの長さＬ０を測定した。その後、直ちに、前記かせから荷重を除き、スケール板の吊り釘から外し、このかせを沸騰水中に３０分間浸漬して、捲縮を発現させる。沸騰水処理後のかせを沸騰水から取り出し、かせに含まれる水分をろ紙により吸収除去し、室温において２４時間風乾した。この風乾されたかせを、スケール板の吊り釘に懸垂し、その下部分に、６００ｇ（５８８ｃＮ）の荷重をかけ、１分後にかせの長さＬ１ａを測定し、その後かせから荷重を外し、１分後にかせの長さＬ２ａを測定した。供試フィラメント糸条の捲縮率（ＣＰ）を、下記式により算出する。
ＣＰ（％）＝（（Ｌ１ａ−Ｌ２ａ）／Ｌ０）×１００
【００４７】
（４）引裂き強力
ＪＩＳ１０９６  Ｄ法により、織物の経方向と緯方向について引裂強力を測定した。
【００４８】
［実施例１］
ポリエチレンテレフタレートマルチフィラメント仮撚捲縮加工糸１１ｄｔｅｘ／１２ｆｉｌ（捲縮率１４％）を経糸および緯糸に用いて平組織の織物を織成した後、通常の染色工程にて分散染料により黒色に染色し、シリコーン系樹脂を含む撥水加工をすることにより織物Ａ（目付け３２ｇｒ／ｍ２、カバーファクターＣＦ１７２０）を得た。
また、ポリエチレンテレフタレートマルチフィラメント仮撚捲縮加工糸２２ｄｔｅｘ／２４ｆｉｌ（捲縮率１６％）とポリエチレンテレフタレートマルチフィラメント仮撚捲縮加工糸２２ｄｔｅｘ／２４ｆｉｌ（捲縮率１６％）の２本引き揃え糸を、３２：１の配列で経糸および緯糸に用いてリップストップ組織の織物を織成した後、通常の染色工程にて分散染料により黒色に染色し、シリコーン系樹脂を含む撥水加工をすることにより、基布として織物Ｂとして（目付４３ｇｒ／ｍ２、カバーファクターＣＦ１４８９）を得た。かかる織物Ｂにおいて、リップストップ組織の格子柄の大きさが、経方向に互に隣りあう格子間間隔が４．７ｍｍで、緯方向に互に隣りあう格子間間隔５．４ｍｍであった。
次いで、デュポン（株）製無孔質透湿性透明ポリエステルフィルム（商品名：アクティブレイヤー、厚み１０μｍ）の一方表面に前記織物Ａを、他方表面に前記織物Ｂを、通常のウレタン系接着剤を用いてラミネーションすることにより透湿防水性布帛を得た。
得られた布帛は、目付８６ｇ／ｍ２で軽量性に優れており、引裂き強力は経方向１０．２Ｎ、緯方向９．５Ｎで十分強いものであった。
次いで、該透湿防水性布帛を、織物Ｂが肌側に位置するよう用いてスポーツウェアを得て着用したところ、軽量であるにもかかわらず優れた引裂き強力を有するものであった。
【００４９】
［比較例１］
実施例１において、ポリエチレンテレフタレートマルチフィラメント仮撚捲縮加工糸２２ｄｔｅｘ／２４ｆｉｌ（捲縮率１６％）を使用して織物Ａを織成すること以外は実施例１と同様に行った。
得られた布帛は、引裂き強力は経方向１２．２Ｎ、緯方向１１．２Ｎで十分強いものであったが、目付１２５ｇ／ｍ２であり軽量性に劣るものであった。
【００５０】
［比較例２］
実施例１において、織物Ｂの織組織を平組織としたこと以外は実施例１と同様に行った。
得られた布帛は、織物ＢのカバーファクターＣＦが１４６０であり目付け８１ｇ／ｍ２と軽量性に優れていたが、引裂き強力は経方向７．３Ｎ、緯方向６．８Ｎで弱いものであった。
【産業上の利用可能性】
【００５１】
本発明によれば、軽量であるにもかかわらず引裂き強力に優れた透湿防水性布帛および該透湿防水性布帛を用いてなる繊維製品が提供され、その工業的価値は極めて大である。